【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
少なくとも１種類の赤外線吸収性のフタロシアニン化合物、ナフタロシアニン化合物、またはリレン化合物と、エチレン酸コポリマーまたはエチレン酸コポリマーのアイオノマーとを含むソーラーコントロール組成物であって、ソーラーコントロール組成物の全重量を基準として、前記少なくとも１種類のフタロシアニン化合物またはリレン化合物の濃度が約０．０１〜約８０重量％であり、前記少なくとも１種類のナフタロシアニン化合物の濃度が約０．０１〜約５０重量％である、ソーラーコントロール組成物。
【請求項２】
少なくとも１種類の赤外線吸収性のフタロシアニン化合物、ナフタロシアニン化合物、またはリレン化合物と、エチレン酸コポリマーまたはエチレン酸コポリマーのアイオノマーとを含む成形品であって、コーティング、フィルム、多層フィルム、シート、または多層シートの形態である、成形品。
【請求項３】
フタロシアニン化合物、ナフタロシアニン化合物、またはリレン化合物と、エチレン酸コポリマーまたはエチレン酸コポリマーのアイオノマーとを含むソーラーコントロール積層体。
【請求項４】
エチレン酸コポリマーまたはエチレン酸コポリマーのアイオノマーと、赤外線吸収性のフタロシアニン化合物、ナフタロシアニン化合物、またはリレン化合物の濃縮物とから構成されるソーラーコントロール層を含むソーラーコントロール積層体であって、シミュレーション方法Ａを使用して前記積層体をシミュレートした場合に、可視光透過率のシミュレーション値Ｔvis-simおよび太陽光透過率のシミュレーション値Ｔsol-simが、フタロシアニン化合物の場合０．４５＜Ｔvis-sim＜０．８０およびＴsol-sim＜（０．４５０（Ｔvis-sim）＋０．２２）、ナフタロシアニン化合物の場合０．６５＜Ｔvis-sim＜０．７５およびＴsol-sim＜（０．４７２（Ｔvis-sim）−０．１５０）、リレン化合物の場合０．６５＜Ｔvis-sim＜０．７５およびＴsol-sim＜（１．７１９（Ｔvis-sim）−０．８０１）となるような、層厚さ、太陽光透過率、および可視光透過率を有する、ソーラーコントロール積層体。
【請求項５】
外部窓を有する構造体の内部への赤外線の透過を低減する方法であって、
ａ．請求項４に記載のソーラーコントロール積層体を作成するステップと；
ｂ．前記構造体の前記外部窓に前記ソーラーコントロール積層体を挿入するステップとを含む、方法。
【手続補正２】
【補正対象書類名】明細書
【補正対象項目名】０２３９
【補正方法】変更
【補正の内容】
【０２３９】
以上に、本発明の一部の好ましい実施形態を説明し、詳細に例示してきたが、このような実施形態に本発明が限定されることを意図するものではない。特許請求の範囲に記載される本発明の範囲および意図から逸脱せずに種々の変更を行うことができる。
次に、本発明の好ましい態様を示す。
１．少なくとも１種類の赤外線吸収性のフタロシアニン化合物、ナフタロシアニン化合物、またはリレン化合物と、エチレン酸コポリマーまたはエチレン酸コポリマーのアイオノマーとを含むソーラーコントロール組成物であって、ソーラーコントロール組成物の全重量を基準として、前記少なくとも１種類のフタロシアニン化合物またはリレン化合物の濃度が約０．０１〜約８０重量％であり、前記少なくとも１種類のナフタロシアニン化合物の濃度が約０．０１〜約５０重量％である、ソーラーコントロール組成物。
２．前記ソーラーコントロール組成物の全重量を基準として、前記少なくとも１種類のフタロシアニン化合物、ナフタロシアニン化合物、またはリレン化合物の濃度が約０．０１〜約１０重量％である、上記１に記載の組成物。
３．少なくとも１種類の赤外線吸収性のフタロシアニン化合物、ナフタロシアニン化合物、またはリレン化合物と、エチレン酸コポリマーまたはエチレン酸コポリマーのアイオノマーとを含む成形品であって、コーティング、フィルム、多層フィルム、シート、または多層シートの形態である、成形品。
４．フタロシアニン化合物、ナフタロシアニン化合物、またはリレン化合物と、エチレン酸コポリマーまたはエチレン酸コポリマーのアイオノマーとを含むソーラーコントロール積層体。
５．エチレン酸コポリマーまたはエチレン酸コポリマーのアイオノマーと、赤外線吸収性のフタロシアニン化合物、ナフタロシアニン化合物、またはリレン化合物の濃縮物とから構成されるソーラーコントロール層を含むソーラーコントロール積層体であって、シミュレーション方法Ａを使用して前記積層体をシミュレートした場合に、可視光透過率のシミュレーション値Ｔvis-simおよび太陽光透過率のシミュレーション値Ｔsol-simが、フタロシアニン化合物の場合０．４５＜Ｔvis-sim＜０．８０およびＴsol-sim＜（０．４５０（Ｔvis-sim）＋０．２２）、ナフタロシアニン化合物の場合０．６５＜Ｔvis-sim＜０．７５およびＴsol-sim＜（０．４７２（Ｔvis-sim）−０．１５０）、リレン化合物の場合０．６５＜Ｔvis-sim＜０．７５およびＴsol-sim＜（１．７１９（Ｔvis-sim）−０．８０１）となるような、層厚さ、太陽光透過率、および可視光透過率を有する、ソーラーコントロール積層体。
６．前記フタロシアニン化合物またはナフタロシアニン化合物が、アルコキシ置換のフタロシアニン化合物またはナフタロシアニン化合物、あるいはブトキシ置換のフタロシアニン化合物またはナフタロシアニン化合物である、上記５に記載のソーラーコントロール積層体。
７．前記リレン化合物が、クアテリレン化合物または置換クアテリレン化合物である、上記５に記載のソーラーコントロール積層体。
８．ポリマーシート／ソーラーコントロール層、剛性シート／ソーラーコントロール層、剛性シート／ポリマーシート／ソーラーコントロール層、第１の剛性シート／ポリマーシート／ソーラーコントロール層／追加ポリマーシート／第２の剛性シート、剛性シート／ポリマーシート／第１のソーラーコントロール層／追加ポリマーシート／追加フィルム、剛性シート／追加ポリマーシート／追加フィルム／ポリマーシート／ソーラーコントロール層、および第１の剛性シート／ポリマーシート／ソーラーコントロール層／追加ポリマーシート／第２の剛性シート／第２の追加ポリマーシート／追加フィルム／第３の追加ポリマーシート／第３の剛性シートからなる群より選択される構造を有し、「／」が隣接層を意味し、前記ソーラーコントロール層がフィルムまたはシートであってよく、フィルムまたはシートの「第２の」層は、そのフィルムまたはシートの第１の層と同種であっても異種であってもよく、「第３の」層は、そのフィルムまたはシートの第１および第２の層と同種であっても異種であってもよい、上記５に記載のソーラーコントロール積層体。
９．外部窓を有する構造体の内部への赤外線の透過を低減する方法であって、
ａ．上記８に記載のソーラーコントロール積層体を作成するステップと；
ｂ．前記構造体の前記外部窓に前記ソーラーコントロール積層体を挿入するステップとを含む、方法。
１０．前記構造物が、建造物または乗り物であり、および前記フタロシアニン化合物またはナフタロシアニン化合物が、アルコキシ置換のフタロシアニン化合物またはナフタロシアニン化合物、あるいはブトキシ置換のフタロシアニン化合物またはナフタロシアニン化合物である、上記９に記載の方法。
１１．前記リレン化合物が、クアテリレン化合物または置換クアテリレン化合物である、上記９に記載の方法。